(57)【要約】【課題】本発明の目的は、使用者が装着した状態で座ったり横になったような場合でも、モレ等が生じにくい吸収性物品を容易に調製できる吸収性樹脂粒子を提供することである。【解決手段】水溶性ビニルモノマー（ａ１）及び／又は加水分解性ビニルモノマー（ａ２）並びに内部架橋剤（ｂ）を必須構成単位とする架橋重合体粒子（Ａ）及び疎水性樹脂粒子（Ｂ）を含有してなり、（ａ）動摩擦（Ｆ）が１０００〜４０００ｍＪ、（ｂ）抽出液の表面張力（Ｔ）が６５〜７２ｍＮ／ｍ、（ｃ）生理食塩水に対する１分後の吸収量（Ｓ）が１０〜６０ｇ／ｇであることを特徴とする吸収性樹脂粒子を用いる。疎水性樹脂粒子（Ｂ）の含有量は架橋重合体粒子（Ａ）の重量に基づいて０．０１〜１が好ましい。疎水性樹脂粒子（Ｂ）は軟化点５０〜１８０℃の熱可塑性樹脂粒子又は軟化点５０〜１８０℃の天然ワックス粒子が好ましい。【選択図】なし【特許請求の範囲】
【請求項１】
水溶性ビニルモノマー（ａ１）及び／又は加水分解性ビニルモノマー（ａ２）並びに内部架橋剤（ｂ）を必須構成単位とする架橋重合体粒子（Ａ）及び疎水性樹脂粒子（Ｂ）を含有してなり、
（ａ）動摩擦（Ｆ）が１０００〜４０００ｍＪ、
（ｂ）抽出液の表面張力（Ｔ）が６５〜７２ｍＮ／ｍ、
（ｃ）生理食塩水に対する１分後の吸収量（Ｓ）が１０〜６０ｇ／ｇ
であることを特徴とする吸収性樹脂粒子。
【請求項２】
疎水性樹脂粒子（Ｂ）の含有量が架橋重合体粒子（Ａ）の重量に基づいて０．０１〜１である請求項１に記載の吸収性樹脂粒子。
【請求項３】
疎水性樹脂粒子（Ｂ）が軟化点５０〜１８０℃の熱可塑性樹脂粒子又は軟化点５０〜１８０℃の天然ワックス粒子である請求項１又は２に記載の吸収性樹脂粒子。
【請求項４】
請求項１〜３のいずれかに記載の吸収性樹脂粒子と、繊維状物とを含有してなる吸収体。
【請求項５】
請求項４に記載の吸収体を備えてなる吸収性物品。
【発明の詳細な説明】
【技術分野】
【０００１】
本発明は、吸収性樹脂粒子に関する。
【背景技術】
【０００２】
次亜燐酸塩やチオール等の連鎖移動剤を使用する方法により得られた吸収量を向上させた吸収性樹脂が知られている（特許文献１）。
【特許文献１】特開平３−１７９００８号公報
【発明の開示】
【発明が解決しようとする課題】
【０００３】
従来の吸収性樹脂は、吸収性物品に適用した場合、吸収性物品中で、吸収性樹脂同士の摩擦で吸収性樹脂の壊れが発生し、ゲルブロッキングが生じやすくなるため、従来の吸収性樹脂を用いた吸収性物品（紙おむつ等）は、使用者が装着した状態で座ったり横になったような場合、モレ等が生じやすいという問題がある。
本発明の目的は、使用者が装着した状態で座ったり横になったような場合でも、モレ等が生じにくい吸収性物品を容易に調製できる吸収性樹脂粒子を提供することである。
【課題を解決するための手段】
【０００４】
本発明者は上記目的を達成するために鋭意検討を重ねた結果、本発明に到達した。
すなわち、本発明の吸収性樹脂粒子の特徴は、水溶性ビニルモノマー（ａ１）及び／又は加水分解性ビニルモノマー（ａ２）並びに内部架橋剤（ｂ）を必須構成単位とする架橋重合体粒子（Ａ）及び疎水性樹脂粒子（Ｂ）を含有してなり、
（ａ）動摩擦（Ｆ）が１０００〜４０００ｍＪ、
（ｂ）抽出液の表面張力（Ｔ）が６５〜７２ｍＮ／ｍ、
（ｃ）生理食塩水に対する１分後の吸収量（Ｓ）が１０〜６０ｇ／ｇ
である点を要旨とする。
【発明の効果】
【０００５】
本発明の吸収性樹脂粒子は、吸収性物品に適用した場合、吸収性物品中で、吸収性樹脂同士の摩擦で吸収性樹脂の壊れが発生することがないため、ゲルブロッキングは生じにくい。
したがって、本発明の吸収性樹脂粒子を用いた吸収性物品（紙おむつ等）は、使用者が装着した状態で座ったり横になったような場合でも、モレ等が生じにくい。
【発明を実施するための最良の形態】
【０００６】
水溶性ビニルモノマー（ａ１）及び／又は加水分解性ビニルモノマー（ａ２）としては特に限定はなく、特開２００１−２００００６号公報又は特開２００１−２２０４１５公報等に記載の水溶性ビニルモノマー及び／又は加水分解性ビニルモノマー等が使用できる。なお、「加水分解性ビニルモノマー」は、加水分解により水溶性ビニルモノマーになり得るビニルモノマーを意味する。
【０００７】
これらのうち、吸収性能の観点から、水溶性ビニルモノマー（ａ１）が好ましく、さらに好ましくはアニオン性ビニルモノマー、特に好ましくは炭素数３〜３０のビニル基含有カルボン酸（塩）｛不飽和モノカルボン酸（塩）（（メタ）アクリル酸、クロトン酸、桂皮酸及びこれらの塩等）；不飽和ジカルボン酸（塩）（マレイン酸、フマル酸、シトラコン酸、イタコン酸及びこれらの塩等）；及び不飽和ジカルボン酸のモノアルキル（炭素数１〜８）エステル（マレイン酸モノブチルエステル、フマル酸モノブチルエステル、マレイン酸のエチルカルビトールモノエステル、フマル酸のエチルカルビトールモノエステル、シトラコン酸モノブチルエステル及びイタコン酸グリコールモノエステル等｝、最も好ましくはアクリル酸（塩）である。
【０００８】
塩としては、アルカリ金属塩（ナトリウム塩及びカリウム塩等）、アルカリ土類金属塩（カルシウム塩及びマグネシウム塩等）、アンモニウム塩｛アンモニウム塩、テトラアルキル（アルキル基の炭素数１〜８）アンモニウム塩（テトラメチルアンモニウム等）等｝及び有機アミン塩等が挙げられる。なお、有機アミン塩を構成する有機アミンとしては、炭素数１〜８のアルキルアミン、炭素数２〜８のアルカノールアミン、ポリアルキレン（アルキレンの炭素数１〜８）ポリアミン（アミノ基数２〜１０）若しくはポリアルキレンポリアミンの誘導体｛炭素数１〜８のアルキル基でアルキル化された化合物、あるいは炭素数２〜１２のアルキレンオキサイドが付加された化合物（アミノ基１個あたりの平均付加モル数１〜３０モル）｝等が挙げられる。
「・・・酸（塩）」は、「・・・酸」及び「・・・酸塩」を意味し、「（メタ）アクリル酸」は、「メタクリル酸」及び「アクリル酸」を意味する。
【０００９】
水溶性ビニルモノマー（ａ１）及び加水分解性ビニルモノマー（ａ２）を構成単位とする場合、これらの単位の含有重量比（ａ１／ａ２）は、７５／２５〜９９／１が好ましく、さらに好ましくは８５／１５〜９５／５、特に好ましくは９０／１０〜９３／７、最も好ましくは９１／９〜９２／８である。この範囲であると、吸収性能（常圧の吸収量及び荷重下での吸収量）がさらに良好となる。
【００１０】
架橋重合体粒子（Ａ）は、水溶性ビニルモノマー（ａ１）及び／又は加水分解性ビニルモノマー（ａ２）の他に、これらと共重合可能なその他のビニルモノマー（ａ３）を構成単位とすることができる。
共重合可能なその他のビニルモノマー（ａ３）としては、疎水性ビニルモノマー等が使用できるが、これらに限定されるわけではない。
その他のビニルモノマー（ａ３）としては下記の（ｉ）〜（ｉｉｉ）のビニルモノマー等が用いられる。
【００１１】
（ｉ）炭素数８〜３０の芳香族エチレン性モノマー；
スチレン、α−メチルスチレン、ビニルトルエン、ジクロロスチレン及びヒドロキシスチレン等のスチレン、並びにビニルナフタレン等。
（ｉｉ）炭素数２〜２０の脂肪族エチレン性モノマー；
アルケン｛エチレン、プロピレン、ブテン、イソブチレン、ペンテン、ヘプテン、ジイソブチレン、オクテン、ドデセン及びオクタデセン等｝；並びにアルカジエン｛ブタジエン及びイソプレン等｝等。
（ｉｉｉ）炭素数５〜１５の脂環式エチレン性モノマー；
モノエチレン性モノマー｛ピネン、リモネン及びインデン等｝；並びにポリエチレン性モノマー｛シクロペンタジエン、ビシクロペンタジエン及びエチリデンノルボルネン等｝等。
【００１２】
共重合可能なその他のビニルモノマー（ａ３）を構成単位とする場合、（ａ３）単位の含有量（重量％）は、水溶性ビニルモノマー（ａ１）単位及び加水分解性ビニルモノマー（ａ２）単位の合計重量に基づいて、０．０１〜５が好ましく、さらに好ましくは０．０５〜３、特に好ましくは０．０８〜２、最も好ましくは０．１〜１．５である。この範囲であると、吸収性能（常圧の吸収量及び荷重下での吸収量）がさらに良好となる。
【００１３】
内部架橋剤（ｂ）としては特に限定はなく、たとえば、特開２００１−２２０４１５公報に記載の内部架橋剤が使用できる。
内部架橋剤（ｂ）のうち、吸収性能の観点等から、エチレン性不飽和基を２個以上有する内部架橋剤（ｂ１）が好ましく、さらに好ましくはトリアリルシアヌレート、トリアリルイソシアヌレート及び炭素数２〜１０のポリオールのポリ（メタ）アリルエーテル、特に好ましくはトリアリルシアヌレート、トリアリルイソシアヌレート、テトラアリロキシエタン及びペンタエリスリトールトリアリルエーテル、最も好ましくはペンタエリスリトールトリアリルエーテルである。
【００１４】
内部架橋剤（ｂ）単位の含有量（重量％）は、水溶性ビニルモノマー（ａ１）単位、加水分解性ビニルモノマー（ａ２）単位及びその他のビニルモノマー（ａ３）単位の合計重量に基づいて、０．００１〜５が好ましく、さらに好ましくは０．００２〜２、特に好ましくは０．００３〜１．６である。この範囲であると、吸収性能（常圧の吸収量及び荷重下での吸収量）がさらに良好となる。
【００１５】
架橋重合体粒子（Ａ）の重量平均粒径（μｍ）は、１００〜８００が好ましく、さらに好ましくは２００〜５００、特に好ましくは３００〜４００である。この範囲であると、粉砕後のハンドリング性（架橋重合体粒子の粉体流動性等）がさらに良好となる。
【００１６】
重量平均粒径は、粒子の各粒度分布を測定し、対数確率紙｛横軸：粒径、縦軸：累積含有量(重量%)｝に累積含有量と粒径との関係をプロットし、累積含有量が５０重量％に対応する粒径を求めることにより得られる。
粒度分布は、ＪＩＳ Ｚ８８１５−１９９４に準拠して測定され、たとえば、内径１５０ｍｍ、深さ４５ｍｍのふるい｛目開き：７１０μｍ、５００μｍ、３００μｍ、１５０μｍ及び１０６μｍ｝を、目開きの狭いふるいを下にして重ね、一番上の最も目開きの広いふるいの上に、測定試料５０ｇを入れ、ふるい振動機にて１０分間ふるい、各ふるいの上に残った測定試料の重量を測定し、最初の測定試料の重量に基づく各ふるいの上に残った測定試料の重量％を求めることによって測定される。
【００１７】
微粒子の含有量は少ない方が吸収性能がよく、全粒子に占める１０６μｍ以下｛好ましくは１５０μｍ以下｝の微粒子の含有量が１０重量％以下が好ましく、さらに好ましくは３重量％以下である。
微粒子の含有量は、重量平均粒径を求める際に作成するプロットを用いて求められる。
【００１８】
架橋重合体粒子（Ａ）は、市場か入手でき、たとえば、サンウェットＩＭ−９３０、サンウェットＩＭ−７０１、サンウェットＩＭ−７１７、アクアパールＤＳ−５３Ｋ｛サンダイヤポリマー株式会社、「サンウェット」及び「アクアパール」は同社の登録商標である。｝；サンフレッシュＳＴ−５００Ｄ＊｛三洋化成工業株式会社、「サンフレッシュ」は同社の登録商標である。｝、アクアリックＣＡ｛株式会社日本触媒、「アクアリック」は同社の登録商標である。｝及びアクアキープＳＡ６０Ｓ｛住友精化株式会社、「アクアキープ」は同社の登録商標である。｝が挙げられる。
【００１９】
疎水性樹脂粒子（Ｂ）の軟化点（℃）は、５０〜１８０が好ましく、さらに好ましくは６０〜１６０、特に好ましくは７０〜１５０、最も好ましくは８０〜１４０℃である。この範囲であると、本発明の吸収性樹脂粒子を吸収性物品適用した場合、モレがさらに生じにくくなる。なお、軟化点はＪＩＳ  Ｋ６８６３−１９９４に準拠して測定される。
【００２０】
疎水性樹脂粒子（Ｂ）としては、熱可塑性樹脂粒子及び天然ワックス粒子等が含まれる。
熱可塑性樹脂としては、ポリオレフィン、ポリオレフィン変性体、オレフィン−不飽和カルボン酸共重合体、ポリエステル、ポリアミド、ポリスチレン、ポリウレタン、酢酸ビニル樹脂及びこれらの２種以上の混合物等が使用できる。
【００２１】
ポリオレフィンとしては、ポリエチレン、ポリプロピレン、ポリメチルペンテン及びポリブテン等が挙げられる。
ポリオレフィン変性体としては、マレイン酸変性ポリエチレン、塩素化ポリエチレン、マレイン酸変性ポリプロピレン及びマレイン酸変性ポリブタジエン等が挙げられる。
オレフィン−不飽和カルボン酸共重合体としては、エチレン−アクリル酸共重合体、エチレン−無水マレイン酸共重合体、プロピレン−アクリル酸共重合体、プロピレン−無水マレイン酸共重合体及びイソブチレン−無水マレイン酸共重合体等が挙げられる。
ポリエステルとしては、ポリエチレンテレフタレード及びポリブタジエンテレフタレート等が挙げられる。
ポリアミドとしては、ナイロン等が挙げられる。
ポリスチレンとしては、ポリスチレン、スルホン化ポリスチレン、スチレン−無水マレイン酸共重合体等が挙げられる。
ポリウレタンとしては、ポリオール及びイソシアネートを必須構成単量体としてなる樹脂等が挙げられる｛ポリオール及びイソシアネートは公知のものが使用できる（例えば平野陽三著「実用プラスチック事典」（株）産業調査会１９９３年５月初版代１刷発行、２５７〜２６８項）｝。
酢酸ビニル樹脂としては、ポリ酢酸ビニル及びエチレン−酢酸ビニル共重合体等が挙げられる。
【００２２】
天然ワックスとしては、みつろう、鯨ろう及び牛脂等が挙げられる。
これらのうち、熱可塑性樹脂が好ましく、さらに好ましくはポリオレフィン及びポリオレフィン変性体、特に好ましくはポリオレフィン、最も好ましくはポリエチレン及びポリプロピレンである。
【００２３】
疎水性樹脂粒子（Ｂ）の重量平均粒径（μｍ）は、０．５〜２５０が好ましく、さらに好ましくは０．６〜２００、特に好ましくは０．８〜１５０、最も好ましくは１〜１００である。この範囲であると、本発明の吸収性樹脂粒子を吸収性物品に適用した場合、モレがさらに生じにくくなる。
なお、重量平均粒径は、３８μｍ以上の場合、吸収性樹脂粒子（Ａ）の場合と同様にして測定される。一方、３８μｍ未満の場合、ＪＩＳ  Ｋ１１５０−１９９４  ５．７．２．１項に記載の電気抵抗式粒度測定法に準拠して、「粒径−累積含有量（重量％）」の関係を得た後、吸収性樹脂粒子（Ａ）の場合と同様にして得られる。
【００２４】
疎水性樹脂粒子（Ｂ）は、水に乳化・分散した形態でも使用できる。水に乳化・分散した形態で使用する場合、水の含有量（重量％）は、疎水性樹脂粒子（Ｂ）の重量に基づいて、５０〜９８が好ましく、さらに好ましくは６０〜９５、特に好ましくは７０〜９０である。
【００２５】
疎水性樹脂粒子（Ｂ）は市場から容易に入手でき、商品名（括弧内は順に、軟化点、重量平均粒径）として、サンワックス１６１Ｐ（１１１℃、７５μｍ）、ユーメックス２０００Ｐ（１１０℃、８５μｍ）、ビスコール６６０−Ｐ（１４５℃、２５０μｍ）｛以上、三洋化成工業（株）製、「サンワックス」、「ユーメックス」及び「ビスコール」は同社の登録商標である。｝；ケミパールＷＰ１００（１０８℃、３μｍ、水含有量６０重量％エマルション）、ケミパールＷ４０１（１０２℃、１μｍ、水含有量６０重量％エマルション）、ケミパールＳ２００（５０℃、０．５μｍ、水含有量７３重量％エマルション）、ケミパールＳ１００（６０℃、０．６μｍ、水含有量７３重量％エマルション）、ケミパールＳ３００（７０℃、０．８μｍ、水含有量６５重量％エマルション）｛以上、三井化学（株）製、「ケミパール」は同社の登録商標である。｝；バイロンＧＭ９０３Ｐ（１０５℃、９５μｍ）｛東洋紡績（株）製、「バイロン」は同社の登録商標である。｝；アロンメルトＰＰＥＴ−２０１５（８０℃、１５０μｍ）｛東亞合成（株）製、「アロンメルト」は同社の登録商標である。｝；Ａ−Ｃ３０７（１４０℃、１５０μｍ）、Ａ−Ｃ１２２１Ｐ（１５０℃、１００μｍ）、ＡＣｕｍｉｓｔＢ９（１３０℃、６μｍ）｛以上、Ｈｏｎｅｙｗｅｌｌ  Ｉｎｔｅｒｎａｔｉｏｎａｌ  Ｉｎｃ．製｝；ノバロイＢ６５０８（１６０℃、２００μｍ）｛ダイセル化学工業（株）、「ノバロイ」は同社の登録商標である。｝；ノバテックＭＡ３Ｈ（１８０℃、−：フレーク）｛日本ポリプロ（株）、「ノバテック」は同社の登録商標である。｝の粉砕物｛後述する吸収性樹脂粒子（Ａ）と同様の方法で、粉砕及びふるい分けして重量平均粒径を調整したもの等｝等が挙げられる。
【００２６】
疎水性樹脂粒子（Ｂ）の含有量（重量％）は、吸収性樹脂粒子（Ａ）の重量に基づいて、０．０１〜１が好ましく、さらに好ましくは０．０２〜０．５、特に好ましくは０．０３〜０．１である。この範囲であると、本発明の吸収性樹脂粒子を吸収性物品適用した場合、モレがさらに生じにくくなる。
【００２７】
本発明の吸収性樹脂粒子には、公知の添加剤｛防腐剤、防かび剤、抗菌剤、酸化防止剤、紫外線吸収剤、着色剤、芳香剤、消臭剤及び有機質繊維状物等｝を必要に応じて含有させることができる。
これらの添加剤を含有させる場合、添加剤の含有量（重量％）は、架橋重合体粒子（Ａ）の重量に基づいて、０．００１〜１０が好ましく、さらに好ましくは０．０１〜５、特に好ましくは０．０５〜１、最も好ましくは０．１〜０．５である。
【００２８】
本発明の吸収性樹脂粒子の「（ａ）動摩擦（Ｆ）（ｍＪ）」は、１０００〜４０００であり、好ましくは１５００〜３５００、さらに好ましくは２０００〜３０００である。
この範囲であると、どのような状態においてもさらに高い吸収性能を発揮し、さらにモレの生じにくい吸収性物品を製造しやすい。
【００２９】
動摩擦（Ｆ）は、特開２００７−０４０７７０号公報（発明を実施するための最良の形態）の記載に準拠して測定される（測定雰囲気：−２５℃、５０％ＲＨ、サンプル量：１６０ｍｌスプリット容器内に１０５ｇ、回転速度：１００ｍ／ｓ、測定回数７回の算術平均値）。
【００３０】
疎水性樹脂粒子（Ｂ）の含有量が上記の範囲であると、「（ａ）動摩擦（Ｆ）」を良好な範囲としやすい。疎水性樹脂粒子（Ｂ）の含有量を多くすると、「（ａ）動摩擦（Ｆ）」が低下し、一方、含有量を少なくすると、「（ａ）動摩擦（Ｆ）」は高くなる。
なお、疎水性樹脂粒子（Ｂ）の含有量を増加させ過ぎると、「（ａ）動摩擦（Ｆ）」が１０００未満になり、「（ｃ）生理食塩水に対する１分後の吸収量（Ｓ）」が１０ｇ／ｇ未満になってしまう。一方、疎水性樹脂粒子（Ｂ）を含まないと、「（ａ）動摩擦（Ｆ）」は６０００〜７０００ｍＪ程度となり、吸収性物品に適用した場合、吸収性物品中で、吸収性樹脂同士の摩擦で吸収性樹脂の壊れが発生し、ゲルブロッキングが生じやすくなる｛結果としてモレが生じやすくなる。｝。
また、疎水性樹脂粒子（Ｂ）の軟化点が上記の範囲であると、「（ａ）動摩擦（Ｆ）」を良好な範囲としやすい。たとえば、軟化点が１８０℃を超える疎水性樹脂粒子（Ｂ）を用いても、「（ａ）動摩擦（Ｆ）」は低下しにくくなる。一方、軟化点が５０℃未満の疎水性樹脂粒子（Ｂ）を用いると、「（ｂ）抽出液の表面張力（Ｔ）」が６５未満となりやすくなり、また、吸収性樹脂粒子の表面タックが増し、「（ｂ）抽出液の表面張力（Ｔ）」は増大する傾向にある。
【００３１】
本発明の吸収性樹脂粒子の「（ｂ）抽出液の表面張力（Ｔ）（Ｎ／ｍ）」は、６５〜７２であり、好ましくは６７〜７２、さらに好ましくは６９〜７２である。
この範囲であると、どのような状態においてもさらに高い吸収性能を発揮し、さらにモレの生じにくい吸収性物品を製造しやすい。
【００３２】
抽出液の表面張力（Ｔ）は、２５０ｍｌのガラス製ビーカーに、２００ｍｌの０．９重量％塩化ナトリウム水溶液（生理食塩水）及びスターラーピース（全長３７ｍｍ）を入れ、スターラーピースを６００±５ｒｐｍで撹拌させながら、サンプル１．０００±０．００５ｇを生理食塩水に加え、引き続き３分間撹拌を継続した後、１５分間静置し、上澄み液２５ｇを直径５８ｍｍ、高さ１７ｍｍのシャーレに移して、デニュイ式表面張力計（たとえば、株式会社島津製作所製のデニュイ式表面張力計）で、上澄み液の表面張力を測定する。この操作を３回繰り返し、これらの算術平均値を抽出液の表面張力とする。
【００３３】
疎水性樹脂粒子（Ｂ）の軟化点が上記の範囲であると、「（ｂ）抽出液の表面張力（Ｔ）（Ｎ／ｍ）」を良好な範囲としやすい。軟化点が低い疎水性樹脂粒子（Ｂ）を用いると、「（ｂ）抽出液の表面張力（Ｔ）（Ｎ／ｍ）」を低くしやすくなり、軟化点が高い疎水性樹脂粒子（Ｂ）を用いると、「（ｂ）抽出液の表面張力（Ｔ）（Ｎ／ｍ）」を高くしやすくなる。しかし、たとえば、軟化点が５０℃未満の疎水性樹脂粒子（Ｂ）を用いると、「（ｂ）抽出液の表面張力（Ｔ）」が６５未満となりやすくなる。一方、疎水性樹脂粒子（Ｂ）を含有させないと、「（ａ）動摩擦（Ｆ）」が１０００ｍＪ未満となる。軟化点が１８０℃を超える疎水性樹脂粒子（Ｂ）を用いると、「（ａ）動摩擦（Ｆ）」が４０００ｍＪを超えてしまう傾向がある。
【００３４】
本発明の吸収性樹脂粒子の「（ｃ）生理食塩水に対する１分後の吸収量（Ｓ）（ｇ／ｇ）」は、１０〜６０であり、好ましくは１５〜６０、さらに好ましくは２０〜６０である。この範囲であると、どのような状態においてもさらに高い吸収性能を発揮し、さらにモレの生じにくい吸収性物品を製造しやすい。
【００３５】
生理食塩水に対する１分後の吸収量（Ｓ）は、ＤＷ（Demand Wettability）法｛ＪＩＳ Ｋ７２２４−１９９６の解説３〜４頁、図１参照｝に準拠して測定され、２５℃、湿度５０％の室内で、ＤＷ装置｛ビューレット（１）の容量２５ｍｌ、長さ５５ｃｍ、小穴（２）の直径２ｍｍ｝を用い、空気流入細管（３）の最下端部と支持板（４）の最上端部とを同一水平面になるように調整した後、バルブ（５）及び（６）を閉じた状態で、約２５ｍｌの生理食塩水をビューレット（１）に入れ、ゴム栓（７）を装着した後、バルブ（５）及び（６）を開けることにより配管（８）を生理食塩水で充填すると共に、支持板（４）の中央に設けられた小穴（２）から生理食塩水を溢れ出させ、バルブ（５）を閉じてから、溢れ出た生理食塩水を拭き取り、ビューレット（１）の液面（ｈ１）を読み取る。引き続き、支持板（４）上に、平織りナイロンメッシュ（９）｛目開き６３μｍ、５ｃｍ×５ｃｍ｝をのせ、さらにこの平織りナイロンメッシュ（９）の上に、１．０ｇの測定試料（１０）を散布し、バルブ（５）を開け、１分後に、ビューレットの液面（ｈ２）を読み取り、液面の差｛（ｈ１）−（ｈ２）｝を吸収量（ｇ／ｇ）とする。なお、使用する生理食塩水及び測定雰囲気の温度は２５℃±２℃である。
【００３６】
疎水性樹脂粒子（Ｂ）の含有量が上記の範囲であると、「（ｃ）生理食塩水に対する１分後の吸収量（Ｓ）」を良好な範囲としやすい。疎水性樹脂粒子（Ｂ）の含有量を多くすると、「（ｃ）生理食塩水に対する１分後の吸収量（Ｓ）」も高くなり、一方、含有量を少なくすると、「（ｃ）生理食塩水に対する１分後の吸収量（Ｓ）」も低下する。しかし、疎水性樹脂粒子（Ｂ）の含有量を増加させすぎると、「（ｃ）生理食塩水に対する１分後の吸収量（Ｓ）」は１０未満となりやすい。一方、疎水性樹脂粒子（Ｂ）を含有させないと、「（ｃ）生理食塩水に対する１分後の吸収量（Ｓ）」は６０を超えてしまう。
【００３７】
架橋重合体粒子（Ａ）は、公知の方法で調製でき、たとえば、溶液重合法（特開平９−１９４５４１号公報及び特開平８−１２０００９号公報等）、乳化重合法（特開平１０−２１８９４４号公報及び特開平５−１７０８０５号公報等）、懸濁重合法（特開平７−１３３３２６号公報及び特開平６−２２０１０９号公報等）及び逆相懸濁重合法（特開平２−１５３９０７号公報及び特開２００１−３１７０４号公報等）等が適用できる。また、重合時の重合液は、薄膜状であってもよいし、噴霧状等であってもよい。また、重合制御法としては、断熱重合法、温度制御重合法又は等温重合法等のいずれでもよい。
【００３８】
懸濁重合法又は逆相懸濁重合法を適用する場合、必要に応じて、分散剤（ショ糖エステル、リン酸エステル及びソルビタンエステル等：特開平２−２８４９２７号公報等）、疎水性溶媒（シクロヘキサン、ノルマルヘキサン、ノルマルヘプタン、トルエン及びキシレン等：特開平２−２８４９２７号公報等）及び保護コロイド（ポバール、α−オレフィン−無水マレイン酸共重合体及び酸化ポリエチレン等：米国特許第５２３１１４５号明細書等）等が使用できる。
なお、いずれの重合法においても、溶媒として水を使用するため、架橋重合体粒子（Ａ）は、水を含む含水ゲル｛架橋重合体粒子（Ａ）と水とを含む｝として得られる。
【００３９】
重合法のうち、溶液重合法が好ましく、有機溶媒等を使用する必要がなく生産コスト面で有利なことから、さらに好ましくは水溶液重合法である。
【００４０】
架橋重合体粒子（Ａ）を得るための重合には重合開始剤を使用することができ、公知の重合開始剤｛アゾ系開始剤、過酸化物開始剤、レドックス系開始剤及び有機ハロゲン化合物等（特開２００１−２００００６号公報等）｝等を使用できる。
【００４１】
重合によって得られる含水ゲル｛架橋重合体（Ａ）と水とを含む｝は、必要に応じて細断することができる。細断後の含水ゲルの大きさ（最長径）は５０μｍ〜１０ｃｍが好ましく、さらに好ましくは１００μｍ〜２ｃｍ、特に好ましくは１ｍｍ〜１ｃｍである。この範囲であると、乾燥工程での乾燥性がさらに良好となる。
細断は、公知の方法で行うことができ、例えば、ベックスミル、ラバーチョッパ、ファーマミル、ミンチ機、衝撃式粉砕機及びロール式粉砕機等の通常の装置が使用できる。
【００４２】
架橋重合体粒子（Ａ）の重合に溶媒（水を含む）を使用する場合、重合後に含水ゲルから溶媒を留去することができる。
【００４３】
溶媒に有機溶媒を含む場合、留去後の有機溶媒の含有量（重量％）は、架橋重合体粒子（Ａ）の重量に基づいて、１０〜０．０１が好ましく、さらに好ましくは５〜０．０５、特に好ましくは３〜０．１、最も好ましくは１〜０．５である。この範囲であると、吸収性樹脂粒子の吸収性能（特に保水量）がさらに良好となる。
【００４４】
溶媒に水を含む場合、留去後の水分（重量％）は、架橋重合体粒子（Ａ）の重量に基づいて、０〜２０が好ましく、さらに好ましくは０〜１０、特に好ましくは０〜５、最も好ましくは０〜２である。この範囲であると、吸収性能（特に保水量）及び乾燥後のハンドリング性（架橋重合体粒子の粉体流動性等）がさらに良好となる。
【００４５】
なお、有機溶媒の含有量及び水分は、赤外水分測定器（（株）ＫＥＴＴ社製ＪＥ４００等：１２０±５℃、３０分、加熱前の雰囲気湿度５０±１０％ＲＨ、ランプ仕様１００Ｖ、４０Ｗ）により加熱したときの加熱前後の架橋重合体（Ａ）の重量減量から求められる。
溶媒を留去する方法は、８０〜２３０℃の温度の熱風で留去（乾燥）する方法、１００〜２３０℃に加熱されたドラムドライヤー等による薄膜乾燥法、（加熱）減圧乾燥法、凍結乾燥法、赤外線による乾燥法、デカンテーション及び濾過等の通常の方法でよい。
【００４６】
さらに含水ゲル｛架橋重合体（Ａ）と水とを含む｝は、乾燥（溶媒の留去）後に粉砕して架橋重合体粒子（Ａ）を得ることができる。また、この粒子は、含水ゲルをさらに小さく破砕してから、乾燥して得てもよい。
【００４７】
粉砕方法については、特に限定はなく、ハンマー式粉砕機、衝撃式粉砕機、ロール式粉砕機及びシェット気流式粉砕機等の通常の装置が使用できる。得られ粉砕物は、必要により篩別して粒度調整される。
架橋重合体粒子（Ａ）の形状については特に限定はなく、不定形破砕状、リン片状、パール状及び米粒状等が挙げられる。これらのうち、紙おむつ用途等での繊維状物とのからみが良く、繊維状物からの脱落の心配がないという観点から、不定形破砕状が好ましい。
【００４８】
架橋重合体粒子（Ａ）は、表面架橋することができる（表面架橋処理）。このように表面架橋した架橋重合体粒子（Ａ）は、荷重下での吸収量も大きくなるので好適である。
表面架橋剤としては、特開昭５９−１８９１０３号公報等に記載の多価グリシジル、特開昭５８−１８０２３３号公報又は特開昭６１−１６９０３号公報等に記載の多価アルコール、多価アミン、多価アジリジン及び多価イソシアネート、特開昭６１−２１１３０５号公報又は特開昭６１−２５２２１２号公報等に記載のシランカップリング剤、並びに特開昭５１−１３６５８８号公報又は特開昭６１−２５７２３５号公報等に記載の多価金属等が挙げられる。これらの表面架橋剤のうち、カルボキシル（カルボキシレート）基と強い共有結合を形成して荷重下の吸収量に優れた吸水性樹脂が得られるという観点や架橋反応を比較的低い温度で行わせることができて経済的であるという観点等から、多価グリシジル、多価アミン及びシランカップリング剤が好ましく、さらに好ましくは多価グリシジル及びシランカップリング剤、特に好ましくは多価グリシジルである。
【００４９】
表面架橋剤を使用する場合、表面架橋剤の使用量及び表面架橋方法としては、公知の使用量及び方法が適用できる。
【００５０】
本発明の吸収性樹脂粒子は、架橋重合体粒子（Ａ）と疎水性樹脂粒子（Ｂ）とを均一混合（好ましくは粉体混合）して調製される。
架橋重合体粒子（Ａ）と疎水性樹脂粒子（Ｂ）とを混合する装置としては通常の混合装置が使用でき、たとえば、コニカルブレンダー、ナウターミキサー、Ｖ型混合機、流動層式混合機、タービュライザー、スクリュー式ラインブレンド装置及びハニカム方式スタティックミキサーが挙げられる。なお、疎水性樹脂粒子（Ｂ）が水に乳化・分散した形態の場合、本発明の吸収性樹脂粒子は、架橋重合体粒子（Ａ）を撹拌しながら、これに、疎水性樹脂粒子（Ｂ）の乳化・分散液体を噴霧することにより得られる。
【００５１】
本発明の吸収性樹脂粒子の含水率（重量％）は、作業性・風合い・耐湿性等の観点から、１〜１２が好ましく、さらに好ましくは２〜１０、特に好ましくは４〜８である。この範囲であると、吸収性樹脂粒子が衝撃により破壊されするのを防ぎ、作業性等がさらに良好となる。
なお、含水率は、乾燥工程のみで決まるのではなく、表面架橋工程及び加水工程等で調整される。また、含水率は、赤外水分測定器｛たとえば、（株）ＫＥＴＴ社製ＪＥ４００（ランプ仕様１００Ｖ，４０Ｗ）等｝により加熱（１２０±５℃、３０分、加熱前の雰囲気湿度５０±１０％ＲＨ）したときの加熱前後の測定試料の重量減量から求められる。
【００５２】
本発明の吸収性樹脂粒子には、必要により任意の段階｛架橋重合体粒子（Ａ）の重合工程、細断工程、乾燥工程、粉砕工程、表面架橋工程及び／又はこれらの工程の前後等｝において、公知の添加物を添加することができる。
【００５３】
本発明の吸収性樹脂粒子は、各種の吸収体に適用することにより、吸収性能に優れた吸収性物品を製造し得る。
吸収体に吸収性樹脂粒子を適用する方法としては、（１）層状に配置されたパルプ等からなる繊維状物の層の間に吸収性樹脂粒子を散粒する方法；（２）パルプ、熱融着性繊維等からなる繊維状物と吸収性樹脂粒子とを混合する方法；（３）二枚以上の吸水紙や不織布で、必要により繊維状物と共に吸収性樹脂粒子をサンドイッチする等の方法等が挙げられる。なお、繊維状物としては公知のもの｛たとえば、特許第３６４８５５３号公報に記載のもの等｝が挙げられる。
【００５４】
本発明の吸収性樹脂粒子を吸収体に使用する場合、本発明の吸収性樹脂粒子の使用量（重量％）は、吸収体の種類やサイズ、目標とする吸収性能に応じて種々変化させることができるが、吸収性樹脂粒子と繊維状物との合計重量に基づいて、３０〜９５が好ましく、さらに好ましくは４０〜９４、特に好ましくは５０〜９３である。この範囲であると、得られる吸収体の吸収性能がさらに良好となる。
【００５５】
本発明の吸収性樹脂粒子を用いた吸収体は、被吸収液（汗、尿及び血液等の体液並びに海水、地下水及び泥水等の水等）を吸収した場合であってもさらっとした感触を示すため、衛生用品（紙おむつ及び生理用ナプキン等）等の吸収性物品に適用した場合、優れた吸収性能のみならず、被吸収液が圧力下でも逆戻りしにくい優れた特徴を発揮する。
従って、本発明の吸収性樹脂粒子を用いることにより、どのような状態においても高い吸収性能を発揮する吸収性物品を容易に製造することができる。
すなわち、本発明の吸収性樹脂粒子を用いた吸収性物品は、使用者が装着した状態で座ったり横になったような荷重のかかった状態であっても吸収量及び吸収速度が低下せず、その結果ゲルブロッキングやモレ等の問題が極めて発生しにくい。
【００５６】
吸収性物品としては、吸収体、液体透過性シート、通気性バックシートを備える吸収性物品が好ましく、さらに好ましくは衛生用品としての吸収性物品である。
衛生用品としては、紙おむつ（子供用紙おむつ及び大人用紙おむつ等）、ナプキン（生理用ナプキン等）、紙タオル、パッド（失禁者用パッド及び手術用アンダーパッド等）及びペットシート（ペット尿吸収シート）等が挙げられる。これらの衛生物品のうち、紙おむつにより適している。
【００５７】
なお、本発明の吸収性樹脂粒子は前記載の衛生用品用途のみならず、ペット尿吸収剤、携帯トイレの尿ゲル化剤、青果物等の鮮度保持剤、肉類及び魚介類のドリップ吸収剤、保冷剤、使い捨てカイロ、電池用ゲル化剤、植物や土壌等の保水剤、結露防止剤、止水材やパッキング材並びに人工雪等、種々の用途にも有用である。
【実施例】
【００５８】
以下、実施例及び比較例により本発明をさらに説明するが、本発明はこれらに限定されるものではない。以下、特に定めない限り、部は重量部、％は重量％を示す。
＜実施例１＞
架橋重合体粒子（Ａ１）｛サンダイヤポリマー株式会社、架橋ポリアクリル酸ナトリウム塩、商品名「サンウェットＩＭ−９３０」、重量平均粒径３７５μｍ）１００部と、疎水性樹脂粒子（Ｂ１）｛三洋化成工業株式会社製、低分子量ポリエチレン、商品名「サンワックス１６１Ｐ」、軟化点１１１℃、重量平均粒径７５μｍ｝０．１部とをＶ型混合機（入江製作所社製：ＶＫ−２Ｓ）に入れ、約２５℃で２０分間、均一混合して、本発明の吸水性樹脂粒子（１）を得た。
【００５９】
＜実施例２＞
疎水性樹脂粒子（Ｂ１）を「０．１部」から「０．０１部」に変更したこと以外、実施例１と同様にして、本発明の吸収性樹脂粒子（２）を得た。
【００６０】
＜実施例３＞
疎水性樹脂粒子（Ｂ１）を「０．１部」から「１部」に変更したこと以外、実施例１と同様にして、本発明の吸収性樹脂粒子（３）を得た。
【００６１】
＜実施例４＞
疎水性樹脂粒子（Ｂ１）を「０．１部」から「０．０２部」に変更したこと以外、実施例１と同様にして、本発明の吸収性樹脂粒子（４）を得た。
【００６２】
＜実施例５＞
疎水性樹脂粒子（Ｂ１）を「０．１部」から「０．０３部」に変更したこと以外、実施例１と同様にして、本発明の吸収性樹脂粒子（５）を得た。
【００６３】
＜実施例６＞
疎水性樹脂粒子（Ｂ１）を「０．１部」から「０．０４部」に変更したこと以外、実施例１と同様にして、本発明の吸収性樹脂粒子（６）を得た。
【００６４】
＜実施例７＞
疎水性樹脂粒子（Ｂ１）を「０．１部」から「０．０８部」に変更したこと以外、実施例１と同様にして、本発明の吸収性樹脂粒子（７）を得た。
【００６５】
＜実施例８＞
疎水性樹脂粒子（Ｂ１）を「０．１部」から「０．５部」に変更したこと以外、実施例１と同様にして、本発明の吸収性樹脂粒子（８）を得た。
【００６６】
＜実施例９＞
「疎水性樹脂粒子（Ｂ１）」を「疎水性樹脂粒子（Ｂ２）｛三洋化成工業株式会社製、マレイン酸変性ポリエチレン、商品名「ユーメックス２０００Ｐ」、軟化点１０８℃、重量平均粒径８５μｍ｝」に変更したこと以外、実施例１と同様にして、本発明の吸収性樹脂粒子（９）を得た。
【００６７】
＜実施例１０＞
「疎水性樹脂粒子（Ｂ１）０．１部」を「疎水性樹脂粒子（Ｂ２）０．０１部」に変更したこと以外、実施例１と同様にして、本発明の吸収性樹脂粒子（１０）を得た。
【００６８】
＜実施例１１＞
「疎水性樹脂粒子（Ｂ１）０．１部」を「疎水性樹脂粒子（Ｂ２）１部」に変更したこと以外、実施例１と同様にして、本発明の吸収性樹脂粒子（１１）を得た。
【００６９】
＜実施例１２＞
「疎水性樹脂粒子（Ｂ１）」を「疎水性樹脂粒子（Ｂ３）｛東洋紡績株式会社製、ポリエステル樹脂、商品名「バイロンＧＭ９０３Ｐ」、軟化点１３３℃、重量平均粒径９５μｍ｝」に変更したこと以外、実施例１と同様にして、本発明の吸収性樹脂粒子（１２）を得た。
【００７０】
＜実施例１３＞
「疎水性樹脂粒子（Ｂ１）０．１部」を「疎水性樹脂粒子（Ｂ３）０．０１部」に変更したこと以外、実施例１と同様にして、本発明の吸収性樹脂粒子（１３）を得た。
【００７１】
＜実施例１４＞
「疎水性樹脂粒子（Ｂ１）０．１部」を「疎水性樹脂粒子（Ｂ３）１部」に変更したこと以外、実施例１と同様にして、本発明の吸収性樹脂粒子（１４）を得た。
【００７２】
＜実施例１５＞
「疎水性樹脂粒子（Ｂ１）」を「疎水性樹脂粒子（Ｂ４）｛Ｈｏｎｅｙｗｅｌｌ  Ｉｎｔｅｒｎａｔｉｏｎａｌ  Ｉｎｃ．製、酸化ポリエチレン、商品名「Ａ−Ｃ３０７、軟化点１４０℃、重量平均粒径１５０μｍ｝」に変更したこと以外、実施例１と同様にして、本発明の吸収性樹脂粒子（１５）を得た。
【００７３】
＜実施例１６＞
「疎水性樹脂粒子（Ｂ１）０．１部」を「疎水性樹脂粒子（Ｂ４）０．０１部」に変更したこと以外、実施例１と同様にして、本発明の吸収性樹脂粒子（１６）を得た。
【００７４】
＜実施例１７＞
「疎水性樹脂粒子（Ｂ１）０．１部」を「疎水性樹脂粒子（Ｂ４）１部」に変更したこと以外、実施例１と同様にして、本発明の吸収性樹脂粒子（１７）を得た。
【００７５】
＜実施例１８＞
「疎水性樹脂粒子（Ｂ１）」を「疎水性樹脂粒子（Ｂ５）｛東亞合成株式会社製、マレイン酸変性ポリエチレン、商品名「アロンメルトＰＰＥＴ−２０１５、軟化点８０℃、重量平均粒径１５０μｍ｝」に変更したこと以外、実施例１と同様にして、本発明の吸収性樹脂粒子（１８）を得た。
【００７６】
＜実施例１９＞
「疎水性樹脂粒子（Ｂ１）０．１部」を「疎水性樹脂粒子（Ｂ５）０．０１部」に変更したこと以外、実施例１と同様にして、本発明の吸収性樹脂粒子（１９）を得た。
【００７７】
＜実施例２０＞
「疎水性樹脂粒子（Ｂ１）０．１部」を「疎水性樹脂粒子（Ｂ５）１部」に変更したこと以外、実施例１と同様にして、本発明の吸収性樹脂粒子（２０）を得た。
【００７８】
＜実施例２１＞
「疎水性樹脂粒子（Ｂ１）」を「疎水性樹脂粒子（Ｂ６）｛Ｈｏｎｅｙｗｅｌｌ  Ｉｎｔｅｒｎａｔｉｏｎａｌ  Ｉｎｃ．製、マレイン酸変性ポリエチレン、商品名「ＡＣｕｍｉｓｔＢ９、軟化点１３０℃、重量平均粒径６μｍ｝」に変更したこと以外、実施例１と同様にして、本発明の吸収性樹脂粒子（２１）を得た。
【００７９】
＜実施例２２＞
「疎水性樹脂粒子（Ｂ１）０．１部」を「疎水性樹脂粒子（Ｂ６）０．０１部」に変更したこと以外、実施例１と同様にして、本発明の吸収性樹脂粒子（２２）を得た。
【００８０】
＜実施例２３＞
「疎水性樹脂粒子（Ｂ１）０．１部」を「疎水性樹脂粒子（Ｂ６）１部」に変更したこと以外、実施例１と同様にして、本発明の吸収性樹脂粒子（２３）を得た。
【００８１】
＜実施例２４＞
「疎水性樹脂粒子（Ｂ１）」を「疎水性樹脂粒子（Ｂ７）｛Ｈｏｎｅｙｗｅｌｌ  Ｉｎｔｅｒｎａｔｉｏｎａｌ  Ｉｎｃ．製、エチレン・無水マレイン酸共重合体、商品名「Ａ−Ｃ１２２１Ｐ、軟化点１５０℃、重量平均粒径１００μｍ｝」に変更したこと以外、実施例１と同様にして、本発明の吸収性樹脂粒子（２４）を得た。
【００８２】
＜実施例２５＞
「疎水性樹脂粒子（Ｂ１）０．１部」を「疎水性樹脂粒子（Ｂ７）０．０１部」に変更したこと以外、実施例１と同様にして、本発明の吸収性樹脂粒子（２５）を得た。
【００８３】
＜実施例２６＞
「疎水性樹脂粒子（Ｂ１）０．１部」を「疎水性樹脂粒子（Ｂ７）１部」に変更したこと以外、実施例１と同様にして、本発明の吸収性樹脂粒子（２６）を得た。
【００８４】
＜実施例２７＞
「疎水性樹脂粒子（Ｂ１）」を「疎水性樹脂粒子（Ｂ８）｛ダイセル化学工業株式会社製、スチレン−無水マレイン酸共重合体、商品名「ノバロイＢ６５０８、軟化点１６０℃、重量平均粒径２００μｍ｝」に変更したこと以外、実施例１と同様にして、本発明の吸収性樹脂粒子（２７）を得た。
【００８５】
＜実施例２８＞
「疎水性樹脂粒子（Ｂ１）０．１部」を「疎水性樹脂粒子（Ｂ８）０．０１部」に変更したこと以外、実施例１と同様にして、本発明の吸収性樹脂粒子（２８）を得た。
【００８６】
＜実施例２９＞
「疎水性樹脂粒子（Ｂ１）０．１部」を「疎水性樹脂粒子（Ｂ８）１部」に変更したこと以外、実施例１と同様にして、本発明の吸収性樹脂粒子（２９）を得た。
【００８７】
＜実施例３０＞
「疎水性樹脂粒子（Ｂ１）」を「疎水性樹脂粒子（Ｂ９）｛三洋化成工業株式会社製、マレイン酸変性ポリエチレン、商品名「ビスコール６６０−Ｐ、軟化点４５℃、重量平均粒径２５０μｍ｝」に変更したこと以外、実施例１と同様にして、本発明の吸収性樹脂粒子（３０）を得た。
【００８８】
＜実施例３１＞
「疎水性樹脂粒子（Ｂ１）０．１部」を「疎水性樹脂粒子（Ｂ９）０．０１部」に変更したこと以外、実施例１と同様にして、本発明の吸収性樹脂粒子（３１）を得た。
【００８９】
＜実施例３２＞
「疎水性樹脂粒子（Ｂ１）０．１部」を「疎水性樹脂粒子（Ｂ９）１部」に変更したこと以外、実施例１と同様にして、本発明の吸収性樹脂粒子（３２）を得た。
【００９０】
＜実施例３３＞
約２５℃で、架橋重合体粒子（Ａ１）１００部を高速攪拌｛細川ミクロン株式会社製高速攪拌タービュライザー：回転数２０００ｒｐｍ｝しながら、疎水性樹脂粒子（Ｂ１０）｛三井化学株式会社製、低分子量ポリプロピレンエマルション、商品名「ケミパールＷＰ１００」、軟化点１０８℃、重量平均粒径３μｍ、ポリプロピレンの濃度４０％｝０．３部を２流体式スプレーノズルでスプレー噴霧し、さらに２０分間高速撹拌して、本発明の吸収性樹脂粒子（３３）を得た。
【００９１】
＜実施例３４＞
疎水性樹脂粒子（Ｂ１０）を「０．３部」から「０．０３部」に変更したこと以外、実施例３３と同様にして、本発明の吸収性樹脂粒子（３４）を得た。
【００９２】
＜実施例３５＞
「疎水性樹脂粒子（Ｂ１０）」を「疎水性樹脂粒子（Ｂ１１）｛三井化学株式会社製、低分子量ポリエチレンエマルション、商品名「ケミパールＷ４０１」、軟化点１０２℃、重量平均粒径１μｍ、ポリエチレンの濃度４０％｝」に変更したこと以外、実施例３３と同様にして、本発明の吸収性樹脂粒子（３５）を得た。
【００９３】
＜実施例３６＞
「疎水性樹脂粒子（Ｂ１０）０．３部」を「疎水性樹脂粒子（Ｂ１１）０．０３部」に変更したこと以外、実施例３３と同様にして、本発明の吸収性樹脂粒子（３６）を得た。
【００９４】
＜実施例３７＞
「疎水性樹脂粒子（Ｂ１０）」を「疎水性樹脂粒子（Ｂ１２）｛三井化学株式会社製、低分子量ポリエチレンエマルション、商品名「ケミパールＳ２００」、軟化点５０℃、重量平均粒径０．５μｍ、ポリエチレンの濃度２７重量％｝」に変更したこと以外、実施例３３と同様にして、本発明の吸収性樹脂粒子（３７）を得た。
【００９５】
＜実施例３８＞
「疎水性樹脂粒子（Ｂ１０）０．３部」を「疎水性樹脂粒子（Ｂ１２）０．０３部」に変更したこと以外、実施例３３と同様にして、本発明の吸収性樹脂粒子（３８）を得た。
【００９６】
＜実施例３９＞
「疎水性樹脂粒子（Ｂ１０）」を「疎水性樹脂粒子（Ｂ１３）｛三井化学株式会社製、低分子量ポリエチレンエマルション、商品名「ケミパールＳ１００」、軟化点６０℃、重量平均粒径０．６μｍ、ポリエチレンの濃度２７重量％｝」に変更したこと以外、実施例３３と同様にして、本発明の吸収性樹脂粒子（３９）を得た。
【００９７】
＜実施例４０＞
「疎水性樹脂粒子（Ｂ１０）０．３部」を「疎水性樹脂粒子（Ｂ１３）０．０３部」に変更したこと以外、実施例３３と同様にして、本発明の吸収性樹脂粒子（４０）を得た。
【００９８】
＜実施例４１＞
「疎水性樹脂粒子（Ｂ１０）」を「疎水性樹脂粒子（Ｂ１４）｛三井化学株式会社製、低分子量ポリエチレンエマルション、商品名「ケミパールＳ３００」、軟化点７０℃、重量平均粒径０．８μｍ、ポリエチレンの濃度３５重量％｝」に変更したこと以外、実施例３３と同様にして、本発明の吸収性樹脂粒子（４１）を得た。
【００９９】
＜実施例４２＞
「疎水性樹脂粒子（Ｂ１０）０．３部」を「疎水性樹脂粒子（Ｂ１４）０．０３部」に変更したこと以外、実施例３３と同様にして、本発明の吸収性樹脂粒子（４２）を得た。
【０１００】
＜実施例４３＞
「架橋重合体粒子（Ａ１）」を「架橋重合体粒子（Ａ２）｛サンダイヤポリマー株式会社製、架橋ポリアクリル酸ナトリウム塩、商品名「サンウェットＩＭ−７０１」、重量平均粒径３７５μｍ｝に変更したこと以外、実施例１と同様にして、本発明の吸収性樹脂粒子（４３）を得た。
【０１０１】
＜実施例４４＞
「架橋重合体粒子（Ａ１）」を「架橋重合体粒子（Ａ２）」に変更したこと、及び疎水性樹脂粒子（Ｂ１）を「０．１部」から「０．０１部」に変更したこと以外、実施例１と同様にして、本発明の吸収性樹脂粒子（４４）を得た。
【０１０２】
＜実施例４５＞
「架橋重合体粒子（Ａ１）」を「架橋重合体粒子（Ａ３）｛サンダイヤポリマー株式会社製、架橋ポリアクリル酸ナトリウム塩、商品名「アクアパールＤＳ−５３Ｋ」、重量平均粒径３５０μｍ｝」に変更したこと以外、実施例１と同様にして、本発明の吸水剤（４５）を得た。
【０１０３】
＜実施例４６＞
「架橋重合体粒子（Ａ１）」を「架橋重合体粒子（Ａ３）」に変更したこと、及び疎水性樹脂粒子（Ｂ１）を「０．１部」から「１部」に変更したこと以外、実施例１と同様にして、本発明の吸収性樹脂粒子（４６）を得た。
【０１０４】
＜実施例４７＞
「架橋重合体粒子（Ａ１）」を「架橋重合体粒子（Ａ４）｛株式会社日本触媒製、架橋ポリアクリル酸ナトリウム塩、商品名「アクアリックＣＡ」、重量平均粒径３８０μｍ｝」に変更したこと以外、実施例１と同様にして、本発明の吸収性樹脂粒子（４７）を得た。
【０１０５】
＜実施例４８＞
「架橋重合体粒子（Ａ１）」を「架橋重合体粒子（Ａ５）｛サンダイヤポリマー株式会社製、架橋ポリアクリル酸ナトリウム塩、商品名「サンウェットＩＭ−７１７」、重量平均粒径３７５μｍ｝」に変更したこと以外、実施例１と同様にして、本発明の吸収性樹脂粒子（４８）を得た。
【０１０６】
＜実施例４９＞
「架橋重合体粒子（Ａ１）」を「架橋重合体粒子（Ａ５）」に変更したこと、及び疎水性樹脂粒子（Ｂ１）を「０．１部」から「０．０１部」に変更したこと以外、実施例１と同様にして、本発明の吸収性樹脂粒子（４９）を得た。
【０１０７】
＜実施例５０＞
「架橋重合体粒子（Ａ１）」を「架橋重合体粒子（Ａ５）」に変更したこと、及び疎水性樹脂粒子（Ｂ１）を「０．１部」から「１部」に変更したこと以外、実施例１と同様にして、本発明の吸収性樹脂粒子（５０）を得た。
【０１０８】
＜実施例５１＞
「疎水性樹脂粒子（Ｂ１）」を「疎水性樹脂粒子（Ｂ１５）｛日本ポリプロ株式会社製、ポリプロピレン、商品名「ノバテックＭＡ３Ｈ」、軟化点１８０℃、フレーク｝を重量平均粒径２５０μｍに調整したもの（篩い分けして、各粒度のものを混合して調製した。）」に変更したこと以外、実施例１と同様にして、本発明の吸収性樹脂粒子（５１）を得た。
【０１０９】
＜比較例１＞
架橋重合体粒子（Ａ１）をそのまま比較用の吸収性樹脂粒子（Ｈ１）とした。
【０１１０】
＜比較例２＞
架橋重合体粒子（Ａ２）をそのまま比較用の吸収性樹脂粒子（Ｈ２）とした。
【０１１１】
＜比較例３＞
架橋重合体粒子（Ａ３）をそのまま比較用の吸収性樹脂粒子（Ｈ３）とした。
【０１１２】
＜比較例４＞
架橋重合体粒子（Ａ４）をそのまま比較用の吸収性樹脂粒子（Ｈ４）とした。
【０１１３】
＜比較例５＞
架橋重合体粒子（Ａ５）をそのまま比較用の吸収性樹脂粒子（Ｈ５）とした。
【０１１４】
＜比較例６＞
「疎水性樹脂粒子（Ｂ１）」を「疎水粒子｛日本精蝋株式会社製、パラフィンワックス、商品名１１５、軟化点４７℃、重量平均粒径６０μｍ｝」に変更したこと以外、実施例１と同様にして、比較用の吸収性樹脂粒子（Ｈ６）を得た。
【０１１５】
＜比較例７＞
「疎水性樹脂粒子（Ｂ１）」を「疎水液体｛信越化学株式会社製、アミノ変性シリコーンオイル、商品名ＫＦ−８７７｝」に変更したこと以外、実施例１と同様にして、比較用の吸収性樹脂粒子（Ｈ７）を得た。
【０１１６】
＜比較例８＞
「疎水性樹脂粒子（Ｂ１）」を「親水液体｛三洋化成工業株式会社製、やし油脂肪酸アミドプロピルベタイン、商品名レボン２０００、「レボン」は同社の登録商標である。｝」に変更したこと以外、実施例１と同様にして、比較用の吸収性樹脂粒子（Ｈ８）を得た。
【０１１７】
吸収性樹脂粒子（１）〜（５１）及び（Ｈ１）〜（Ｈ８）について、動摩擦（Ｆ）、抽出液の表面張力（Ｔ）、生理食塩水に対する１分後の吸収量（Ｓ）を測定し、これらの結果を表１及び２に示した。また、吸収性樹脂粒子（１）〜（５１）及び（Ｈ１）〜（Ｈ８）について、粒子壊れ率及びブロッキング率を評価し、表１及び２に示した。
【０１１８】
＜粒子壊れ率（％）＞
動摩擦（Ｆ）を測定前後の１５０μｍ以下の微粒子の含有量（％）の差（次式で表される比）を粒子壊れ率（％）とした。１５０μｍ以下の微粒子の含有量（％）は、重量平均粒径を求める際に作成するプロットを用いて求められる。
（粒子壊れ率（％））＝（ＡＲ）−（ＢＲ）
（ＡＲ）は動摩擦（Ｆ）を測定後の１５０μｍ以下の微粒子の含有量（％）であり、（ＢＲ）は動摩擦（Ｆ）を測定前の１５０μｍ以下の微粒子の含有量（％）である。
【０１１９】
＜ブロッキング率（％）＞
動摩擦（Ｆ）を測定した後の粒子のうち、目開き８５０μｍの金属ふるいを５回タッピングしてパスする粒子を測定試料とした。この測定試料１０ｇを、直径５ｃｍのアルミニウム製円柱皿内に均一になるように入れて、円柱皿を４０±１℃、８０±５％ＲＨの恒温恒湿槽内で３時間静置した。３時間後、測定試料の重量（ＴＷ）を計測してから、８５０μｍの金属ふるいで５回タッピングして、金属フルイに残った測定試料の重量（ＯＷ）を計測し、次式からブロッキング率（％）を算出した。
（ブロッキング率（％））＝（ＯＷ）×１００／（ＴＷ）
【０１２０】
【表１】
2009280667.tif 000002
【０１２１】
【表２】
2009280667.tif 000003
【０１２２】
＜実施例５２＞
フラッフパルプ１００部と、実施例１で得た本発明の吸収性樹脂粒子（１）１００部とを気流型混合装置｛株式会社オーテック製｝で混合した混合物を、目開き６３μｍのナイロン網｛ＪＩＳ  Ｚ８８０１−１：２０００｝の上に坪量約４００ｇ／ｍ２となるように均一に積層し、５Ｋｇ／ｃｍ２の圧力で３０秒間プレスし、本発明の吸収体（１）を得た。
この吸収体（１）を１４ｃｍ×３６ｃｍの長方形に裁断し、各々の上下に吸収体と同じ大きさの吸水紙（坪量１５．５ｇ／ｍ２、アドバンテック東洋株式会社製、フィルターペーパー２番）を配置し、さらにポリエチレンシート（クマポリ株式会社製ポリエチレンフィルムＵＢ−１）を裏面に、ポリエチレン製不織布（坪量２０．０ｇ／ｍ２、旭化成せんい株式会社製エルタスガード、「エルタスガード」は同社の登録商標である。）を表面に配置することにより本発明の吸収性物品｛紙おむつ（１）｝を作成した。
【０１２３】
＜実施例５３〜１０２＞
「吸収性樹脂粒子（１）」を「吸収性樹脂粒子（２）〜（５１）」のいずれかに変更したこと以外、実施例５２と同様にして、本発明の吸収体（２）〜（５１）を調製し、さらに同様にして、本発明の吸収性物品｛紙おむつ（２）〜（５１）｝を作成した。
【０１２４】
＜比較例９〜１６＞
「吸収性樹脂粒子（１）」を、比較例１〜８で得た「比較用の吸収性樹脂粒子（Ｈ１）〜（Ｈ８）」のいずれかに変更したこと以外、実施例５２と同様にして、比較用の吸収体（Ｈ１）〜（Ｈ８）を調製し、さらに同様にして、比較用の吸収性物品｛紙おむつ（Ｈ１）〜（Ｈ８）｝を作成した。
【０１２５】
吸収性物品｛紙おむつ（１）〜（５１）及び（Ｈ１）〜（Ｈ８）｝について、漏れまでの吸収量、表面ドライ感及びＳＤＭＥによる表面ドライネス値を下記方法により測定し、これらの測定結果を表３及び４に示した。
【０１２６】
＜漏れまでの吸収量＞
アクリル板（１４０ｍｍ×３６０ｍｍ、重量０．５Ｋｇ）上に、吸収性物品｛紙おむつ（１４０ｍｍ×３６０ｍｍ）｝を乗せた後、吸収性物品の短辺（１４０ｍｍ）の一端（上端）をガムテープでアクリル板に固定し（吸収性物品とガムテープとの重ねしろ：一端部から１ｃｍ幅）、吸収性物品を固定した一端（上端）が上部となるようにアクリル板を４５度に傾けた状態で固定する。次いで上端から３０ｍｍ｛他端（下端）から３３０ｍｍ｝であって、長辺の両端からそれぞれ７０ｍｍの部位に、人工尿（塩化カルシウム０．０３％、硫酸マグネシウム０．０８％、塩化ナトリウム０．８％及びイオン交換水９９．０９％）を滴下ポンプ（轟産業株式会社製、商品名ＣＰ−２１）で１００ｇ／分の速度で投入した。吸収性物品の下端部より人工尿が漏れ出した時点を終点とし、漏れるまでの人工尿の投入量を求め、これを漏れまでの吸収量とした。
【０１２７】
＜表面ドライ感＞
漏れまでの吸収量を測定した後の吸収性物品を用いて、この吸収性物品表面のドライ感を１０人のパネラーで指触判定し、次の４段階で評価した。１０人の平均を求め、表面ドライ感とした。なお、数値が大きい程、表面ドライ感が優れていることを意味する。
３：ドライ感良好
２：わずかに湿っぽいが、満足できるレベルのドライ感
１：ドライ感に乏しく、湿っぽい状態
０：ドライ感無く、濡れた状態
【０１２８】
＜ＳＤＭＥ法による表面ドライネス値＞
ＳＤＭＥ（Surface Dryness Measurement Equipment）試験器（WK system社製）を用いて次の手順で測定した。
ＳＤＭＥ試験器の検出器を十分に湿らした吸収性物品（吸収性物品を覆う程度の人工尿中に浸し、６０分放置した。）の上に置き、０％ドライネス値を設定し、次に、ＳＤＭＥ試験器の検出器を乾いた吸収性物品（吸収性物品を８０℃、２時間加熱乾燥した）の上に置き１００％ドライネスを設定し、ＳＤＭＥ試験器の校正を行った。
次に、測定する吸収性物品の中央に金属リング（内径７０ｍｍ、外径８０ｍｍ長さ５０ｍｍ、重量３００ｇ）をセットし、人工尿８０ｍｌを注入した後、直ちに金属リングを取り去り、吸収性物品の中央にＳＤＭＥ検出器を吸収性物品に接触するようにしてセットし測定を開始した。そして、測定開始後、５分後の値をＳＤＭＥによる表面ドライネス値とした。
【０１２９】
【表３】
2009280667.tif 000004
【０１３０】
【表４】
2009280667.tif 000005
【産業上の利用可能性】
【０１３１】
本発明の吸収性樹脂粒子は、各種の吸収体に適用することにより、被吸収液体がモレにくい吸収性物品にすることができる。特に、紙おむつ（子供用紙おむつ及び大人用紙おむつ等）、ナプキン（生理用ナプキン等）、紙タオル、パッド（失禁者用パッド及び手術用アンダーパッド等）及びペットシート（ペット尿吸収シート）等の吸収性物品（衛生用品）に適しており、さらには紙おむつに最適である。
なお、本発明の吸収性樹脂粒子は衛生用品のみならず、ペット尿吸収剤、携帯トイレの尿ゲル化剤、青果物等の鮮度保持剤、肉類及び魚介類のドリップ吸収剤、保冷剤、使い捨てカイロ、電池用ゲル化剤、植物や土壌等の保水剤、結露防止剤、止水材やパッキング材並びに人工雪等、種々の用途にも有用である。
【図面の簡単な説明】
【０１３２】
【図１】生理食塩水に対する１分後の吸収量（Ｓ）を測定するためのＤＷ装置｛Demand Wettability法による装置｝を模式的に表した垂直断面図である。
【符号の説明】
【０１３３】
１  ビューレット
２  小穴
３  空気流入細管
４  支持板
５  バルブ
６  バルブ
７  ゴム栓
８  配管
９  平織りナイロンメッシュ
１０  測定試料
【図１】
2009280667.tif 000006